【手続補正書】
【提出日】令和3年3月12日(2021.3.12)
【手続補正１】
【補正対象書類名】特許請求の範囲
【補正対象項目名】全文
【補正方法】変更
【補正の内容】
【特許請求の範囲】
【請求項１】
網膜細胞の喪失により引き起こされる視力喪失を有する患者を処置するための網膜インプラントであって、
前記網膜インプラントは前記患者の目に移植されるように構成され、かつ光源で活性化され、
約５００μｍ未満、または約３５０μｍ未満、または約２５０μｍ未満、または約２００μｍ未満、または約１５０μｍ未満、または約１００μｍ未満、または約７５μｍ未満、または約５０μｍ未満、または約４０μｍ未満、または約３０μｍ未満、または約２５μｍ未満のピクセル寸法を有する分解能で刺激が提供されるように、前記インプラントが網膜細胞を刺激し、
前記網膜インプラントはバクテリオロドプシン系網膜インプラントである、
網膜インプラント。
【請求項２】
網膜細胞の喪失により引き起こされる視力喪失を有する患者を処置するための網膜インプラントであって、
前記網膜インプラントは前記患者の目に移植されるように構成され、かつ光源で活性化され、
（ｉ）前記光源の回折限界、または（ｉｉ）前記網膜インプラントがイオン透過性担体をさらに含む場合には、前記イオン透過性担体の開口直径および密度により制限される分解能で刺激が提供されるように、前記インプラントが網膜細胞を刺激し、
前記網膜インプラントはバクテリオロドプシン系網膜インプラントである、
網膜インプラント。
【請求項３】
網膜細胞の喪失により引き起こされる視力喪失を有する患者を処置するための網膜インプラントであって、
前記網膜インプラントは前記患者の目に移植されるように構成され、かつ光源で活性化され、
約４ピクセル／ｍｍ２のピクセル密度および約５００μｍのピクセル寸法、または約８ピクセル／ｍｍ２のピクセル密度および約３５０μｍのピクセル直径、または約１６ピクセル／ｍｍ２のピクセル密度および約２５０μｍのピクセル直径、または約２５ピクセル／ｍｍ２のピクセル密度および約２００μｍのピクセル直径、または約４４ピクセル／ｍｍ２のピクセル密度および約１５０μｍのピクセル直径、または約１００ピクセル／ｍｍ２のピクセル密度および約１００μｍのピクセル直径、または約１７８ピクセル／ｍｍ２のピクセル密度および約７５μｍのピクセル直径、または約４００ピクセル／ｍｍ２のピクセル密度および約５０μｍのピクセル直径、または約６２５ピクセル／ｍｍ２のピクセル密度および約４０μｍのピクセル直径、または約１１１１ピクセル／ｍｍ２のピクセル密度および約３０μｍのピクセル直径、または約１６００ピクセル／ｍｍ２のピクセル密度および約２５μｍのピクセル直径を有する分解能で刺激が提供されるように、前記インプラントが網膜細胞を刺激し、
前記網膜インプラントはバクテリオロドプシン系網膜インプラントである、
網膜インプラント。
【請求項４】
前記網膜インプラントが少なくとも１つの担体層およびバクテリオロドプシンフィルムを含み、前記バクテリオロドプシンフィルムが天然バクテリオロドプシンまたはバクテリオロドプシン変異体の複数の個別層を含み、前記天然バクテリオロドプシンまたはバクテリオロドプシン変異体の各個別層がカチオン性ポリマーの層と交互に存在し、前記バクテリオロドプシン変異体がクロリドポンプ変異体、双極子変異体、光サイクル変異体、金結合変異体、イオンポンプ変異体、Ｑ状態変異体およびそれらの組み合わせからなる群より選択される、請求項１〜３のいずれかに記載の網膜インプラント。
【請求項５】
前記光源がヒト可視波長、すなわち約４００ｎｍ〜約７００ｎｍを放射する光源である、請求項４に記載の網膜インプラント。
【請求項６】
前記光源が、約１００ｍＷ／ｃｍ２未満、５０ｍＷ／ｃｍ２、４０ｍＷ／ｃｍ２、または約３０ｍＷ／ｃｍ２未満、または約２０ｍＷ／ｃｍ２未満、または約１０ｍＷ／ｃｍ２未満、または約５ｍＷ／ｃｍ２未満、または約１ｍＷ／ｃｍ２未満の強度を有する、請求項４に記載の網膜インプラント。
【請求項７】
前記光源がパルス光源である、請求項５に記載の網膜インプラント。
【請求項８】
前記光源が連続光源である、請求項５に記載の網膜インプラント。
【請求項９】
前記インプラントが生体適合性イオン透過性網膜インプラントである、請求項１〜３のいずれかに記載の網膜インプラント。
【請求項１０】
前記インプラントが、網膜下位置または網膜上位置から選択される位置に移植する構成されている、請求項１〜３のいずれかに記載の網膜インプラント。
【請求項１１】
前記網膜細胞が、網膜神経節細胞、網膜双極細胞、網膜光受容細胞およびそれらの組み合わせから選択される、請求項１〜３のいずれかに記載の網膜インプラント。
【請求項１２】
前記網膜インプラントが、少なくとも約１００層の天然バクテリオロドプシンもしくはバクテリオロドプシン変異体、または少なくとも約１５０層の天然バクテリオロドプシンもしくはバクテリオロドプシン変異体、または少なくとも約２００層の天然バクテリオロドプシンもしくはバクテリオロドプシン変異体を含む、請求項１〜３のいずれかに記載の網膜インプラント。
【請求項１３】
前記網膜インプラントが、少なくとも約３０ミリ秒の時間分解能をさらに提供する、請求項１〜３のいずれかに記載の網膜インプラント。
【請求項１４】
前記網膜インプラントが、前記細胞に約４０μＶの活動電位を惹起する、請求項１〜３のいずれかに記載の網膜インプラント。
【請求項１５】
前記網膜インプラントが一方向プロトン勾配を提供する、請求項１〜３のいずれかに記載の網膜インプラント。
【請求項１６】
前記網膜インプラントが、均一に配向されるようなバクテリオロドプシン分子を含む、請求項１５に記載の網膜インプラント。
【請求項１７】
前記視力喪失が網膜光受容細胞の喪失により引き起こされる、請求項１〜３のいずれかに記載の網膜インプラント。
【請求項１８】
前記担体層がイオン透過性層であり、前記インプラントの片側または両側にある、請求項４に記載の網膜インプラント。
【請求項１９】
前記担体層が、ポリエチレンテレフタレート（ＰＥＴ）、２−ヒドロキシエチルメタクリレート（ＨＥＭＡ）、２−フェニルエチルメタクリレート（ＰＥＭ）、ポリエチレングリコール（ＰＥＧ）、メチルメタクリレート（ＭＭＡ）、ポリジメチルシロキサン（ＰＤＭＳ）マクロマー、ポリ（ビニルピロリドン）（ＰＶＰ）、ポリ（ｐ−キシリレン）（パリレンとしても公知）、ポリビニルアルコール（ＰＶＡ）ヒドロゲルおよびそれらの組み合わせから選択される、請求項１８に記載の網膜インプラント。
【請求項２０】
前記担体層が１００μｍ未満の厚さであり、約１００μｍ未満の直径の均等に分布した開口部のアレイを含有する、請求項１８に記載の網膜インプラント。
【請求項２１】
前記網膜インプラントが天然バクテリオロドプシンをベースとする、請求項１〜３のいずれかに記載の網膜インプラント。
【請求項２２】
前記網膜インプラントがバクテリオロドプシン変異体をベースとする、請求項１〜３のいずれかに記載の網膜インプラント。
【請求項２３】
前記変異体がＱ状態変異体である、請求項２２に記載の網膜インプラント。
【請求項２４】
網膜細胞を刺激するための網膜インプラントであって、
前記網膜インプラントは前記網膜細胞と接触するように構成され、かつ抗原で活性化され、
（ｉ）約５００μｍ未満、または約３５０μｍ未満、または約２５０μｍ未満、または約２００μｍ未満、または約１５０μｍ未満、または約１００μｍ未満、または約７５μｍ未満、または約５０μｍ未満、または約４０μｍ未満、または約３０μｍ未満、または約２５μｍ未満のピクセル寸法を有する分解能で刺激が提供されるように、前記インプラントが網膜細胞を刺激するか；あるいは
（ｉｉ）（ｉ）前記光源の回折限界、または（ｉｉ）前記網膜インプラントがイオン透過性担体をさらに含む場合には、前記イオン透過性担体の開口直径および密度により制限される分解能で刺激が提供されるように、前記インプラントが網膜細胞を刺激するか；あるいは
（ｉｉｉ）約４ピクセル／ｍｍ２のピクセル密度および約５００μｍのピクセル寸法、または約８ピクセル／ｍｍ２のピクセル密度および約３５０μｍのピクセル直径、または約１６ピクセル／ｍｍ２のピクセル密度および約２５０μｍのピクセル直径、または約２５ピクセル／ｍｍ２のピクセル密度および約２００μｍのピクセル直径、または約４４ピクセル／ｍｍ２のピクセル密度および約１５０μｍのピクセル直径、または約１００ピクセル／ｍｍ２のピクセル密度および約１００μｍのピクセル直径、または約１７８ピクセル／ｍｍ２のピクセル密度および約７５μｍのピクセル直径、または約４００ピクセル／ｍｍ２のピクセル密度および約５０μｍのピクセル直径、または約６２５ピクセル／ｍｍ２のピクセル密度および約４０μｍのピクセル直径、または約１１１１ピクセル／ｍｍ２のピクセル密度および約３０μｍのピクセル直径、または約１６００ピクセル／ｍｍ２のピクセル密度および約２５μｍのピクセル直径を有する分解能で刺激が提供されるように、前記インプラントが網膜細胞を刺激し、
前記網膜インプラントはバクテリオロドプシン系網膜インプラントである、
網膜インプラント。
【請求項２５】
網膜細胞の喪失により引き起こされる視力喪失を有する患者を処置するための網膜インプラントであって、約５００μｍ未満、または約３５０μｍ未満、または約２５０μｍ未満、または約２００μｍ未満、または約１５０μｍ未満、または約１００μｍ未満、または約７５μｍ未満、または約５０μｍ未満、または約４０μｍ未満、または約３０μｍ未満、または約２５μｍ未満のピクセル寸法を有する分解能で刺激が提供されるように、網膜細胞を刺激する網膜インプラントを含む、網膜インプラント。
【請求項２６】
網膜細胞の喪失により引き起こされる視力喪失を有する患者を処置するための網膜インプラントであって、（ｉ）前記光源の回折限界、または（ｉｉ）前記網膜インプラントがイオン透過性担体をさらに含む場合には、前記イオン透過性担体の開口直径および密度により制限される分解能で刺激が提供されるように、網膜細胞を刺激する網膜インプラントを含む、網膜インプラント。
【請求項２７】
網膜細胞の喪失により引き起こされる視力喪失を有する患者を処置するための網膜インプラントであって、約４ピクセル／ｍｍ２のピクセル密度および約５００μｍのピクセル寸法、または約８ピクセル／ｍｍ２のピクセル密度および約３５０μｍのピクセル直径、または約１６ピクセル／ｍｍ２のピクセル密度および約２５０μｍのピクセル直径、または約２５ピクセル／ｍｍ２のピクセル密度および約２００μｍのピクセル直径、または約４４ピクセル／ｍｍ２のピクセル密度および約１５０μｍのピクセル直径、または約１００ピクセル／ｍｍ２のピクセル密度および約１００μｍのピクセル直径、または約１７８ピクセル／ｍｍ２のピクセル密度および約７５μｍのピクセル直径、または約４００ピクセル／ｍｍ２のピクセル密度および約５０μｍのピクセル直径、または約６２５ピクセル／ｍｍ２のピクセル密度および約４０μｍのピクセル直径、または約１１１１ピクセル／ｍｍ２のピクセル密度および約３０μｍのピクセル直径、または約１６００ピクセル／ｍｍ２のピクセル密度および約２５μｍのピクセル直径を有する分解能で刺激が提供されるように、網膜細胞を刺激する網膜インプラントを含む、網膜インプラント。
【請求項２８】
前記網膜インプラントが前記バクテリオロドプシン系網膜インプラントであり、少なくとも１つの担体層およびバクテリオロドプシンフィルムを含み、前記バクテリオロドプシンフィルムが天然バクテリオロドプシンまたはバクテリオロドプシン変異体の複数の個別層を含み、前記天然バクテリオロドプシンまたはバクテリオロドプシン変異体の各個別層がカチオン性ポリマーの層と交互に存在し、前記バクテリオロドプシン変異体がクロリドポンプ変異体、双極子変異体、光サイクル変異体、金結合変異体、イオンポンプ変異体、Ｑ状態変異体およびそれらの組み合わせからなる群より選択される、請求項２５〜２７のいずれかに記載の網膜インプラント。
【請求項２９】
前記光源がヒト可視波長、すなわち約４００ｎｍ〜約７００ｎｍを放射する光源である、請求項２８に記載の網膜インプラント。
【請求項３０】
前記光源が、約１００ｍＷ／ｃｍ２未満、５０ｍＷ／ｃｍ２、４０ｍＷ／ｃｍ２、または約３０ｍＷ／ｃｍ２未満、または約２０ｍＷ／ｃｍ２未満、または約１０ｍＷ／ｃｍ２未満、または約５ｍＷ／ｃｍ２未満、または約１ｍＷ／ｃｍ２未満の強度を有する、請求項２８に記載の網膜インプラント。
【請求項３１】
前記光源がパルス光源である、請求項２９に記載の網膜インプラント。
【請求項３２】
前記光源が連続光源である、請求項２９に記載の網膜インプラント。
【請求項３３】
生体適合性イオン透過性網膜インプラントである、請求項２５〜２７のいずれかに記載の網膜インプラント。
【請求項３４】
網膜下位置または網膜上位置から選択される位置に移植される、請求項２５〜３３のいずれかに記載の網膜インプラント。
【請求項３５】
前記網膜細胞が、網膜神経節細胞、網膜双極細胞、網膜光受容細胞およびそれらの組み合わせから選択される、請求項２５〜２７のいずれかに記載の網膜インプラント。
【請求項３６】
少なくとも約１００層の天然バクテリオロドプシンもしくはバクテリオロドプシン変異体、または少なくとも約１５０層の天然バクテリオロドプシンもしくはバクテリオロドプシン変異体、または少なくとも約２００層の天然バクテリオロドプシンもしくはバクテリオロドプシン変異体を含む、請求項２５〜２７のいずれかに記載の網膜インプラント。
【請求項３７】
少なくとも約３０ミリ秒の時間分解能をさらに提供する、請求項２５〜２７のいずれかに記載の網膜インプラント。
【請求項３８】
前記細胞に約４０μＶの活動電位を惹起する、請求項２５〜２７のいずれかに記載の網膜インプラント。
【請求項３９】
一方向プロトン勾配を提供する、請求項２５〜２７のいずれかに記載の網膜インプラント。
【請求項４０】
前記バクテリオロドプシン系網膜インプラントが、均一に配向されるようなバクテリオロドプシン分子を含む、請求項３９に記載の網膜インプラント。
【請求項４１】
前記視力喪失が網膜光受容細胞の喪失により引き起こされる、請求項２５〜２７のいずれかに記載の網膜インプラント。
【請求項４２】
前記担体層がイオン透過性層であり、前記インプラントの片側または両側にある、請求項２８に記載の網膜インプラント。
【請求項４３】
前記担体層が、ポリエチレンテレフタレート（ＰＥＴ）、２−ヒドロキシエチルメタクリレート（ＨＥＭＡ）、２−フェニルエチルメタクリレート（ＰＥＭ）、ポリエチレングリコール（ＰＥＧ）、メチルメタクリレート（ＭＭＡ）、ポリジメチルシロキサン（ＰＤＭＳ）マクロマー、ポリ（ビニルピロリドン）（ＰＶＰ）、ポリ（ｐ−キシリレン）（パリレンとしても公知）、ポリビニルアルコール（ＰＶＡ）ヒドロゲルおよびそれらの組み合わせから選択される、請求項４２に記載の網膜インプラント。
【請求項４４】
前記担体層が１００μｍ未満の厚さであり、約１００μｍ未満の直径の均等に分布した開口部のアレイを含有する、請求項４２に記載の網膜インプラント。
【請求項４５】
前記バクテリオロドプシン系網膜インプラントが天然バクテリオロドプシンをベースとする、請求項２５〜２７のいずれかに記載の網膜インプラント。
【請求項４６】
前記バクテリオロドプシン系網膜インプラントがバクテリオロドプシン変異体をベースとする、請求項２５〜２７のいずれかに記載の網膜インプラント。
【請求項４７】
前記変異体がＱ状態変異体である、請求項４６に記載の網膜インプラント。
【手続補正２】
【補正対象書類名】明細書
【補正対象項目名】０１２８
【補正方法】変更
【補正の内容】
【０１２８】
本明細書では、文脈上特に明確な指示がない限り、単数形は複数形も含む。特に定義がない限り、本明細書で使用されるすべての技術用語および科学用語は、本発明が属する分野の当業者により一般的に理解されるのと同じ意味を有する。矛盾する場合、本明細書が優先する。
本発明は、例えば、以下の項目を提供する。
(項目１)
網膜細胞の喪失により引き起こされる視力喪失を有する患者を処置するための方法であって、
（ａ）前記患者の目にバクテリオロドプシン系網膜インプラントを移植すること、および
（ｂ）前記インプラントを光源で活性化すること
を含み、
約５００μｍ未満、または約３５０μｍ未満、または約２５０μｍ未満、または約２００μｍ未満、または約１５０μｍ未満、または約１００μｍ未満、または約７５μｍ未満、または約５０μｍ未満、または約４０μｍ未満、または約３０μｍ未満、または約２５μｍ未満のピクセル寸法を有する分解能で刺激が提供されるように、前記インプラントが網膜細胞を刺激する、方法。
(項目２)
網膜細胞の喪失により引き起こされる視力喪失を有する患者を処置するための方法であって、
（ａ）前記患者の目にバクテリオロドプシン系網膜インプラントを移植すること、および
（ｂ）前記インプラントを光源で活性化すること
を含み、
（ｉ）前記光源の回折限界、または（ｉｉ）前記網膜インプラントがイオン透過性担体をさらに含む場合には、前記イオン透過性担体の開口直径および密度により制限される分解能で刺激が提供されるように、前記インプラントが網膜細胞を刺激する、方法。
(項目３)
網膜細胞の喪失により引き起こされる視力喪失を有する患者を処置するための方法であって、
（ａ）前記患者の目にバクテリオロドプシン系網膜インプラントを移植すること、および
（ｂ）前記インプラントを光源で活性化すること
を含み、
約４ピクセル／ｍｍ２のピクセル密度および約５００μｍのピクセル寸法、または約８ピクセル／ｍｍ２のピクセル密度および約３５０μｍのピクセル直径、または約１６ピクセル／ｍｍ２のピクセル密度および約２５０μｍのピクセル直径、または約２５ピクセル／ｍｍ２のピクセル密度および約２００μｍのピクセル直径、または約４４ピクセル／ｍｍ２のピクセル密度および約１５０μｍのピクセル直径、または約１００ピクセル／ｍｍ２のピクセル密度および約１００μｍのピクセル直径、または約１７８ピクセル／ｍｍ２のピクセル密度および約７５μｍのピクセル直径、または約４００ピクセル／ｍｍ２のピクセル密度および約５０μｍのピクセル直径、または約６２５ピクセル／ｍｍ２のピクセル密度および約４０μｍのピクセル直径、または約１１１１ピクセル／ｍｍ２のピクセル密度および約３０μｍのピクセル直径、または約１６００ピクセル／ｍｍ２のピクセル密度および約２５μｍのピクセル直径を有する分解能で刺激が提供されるように、前記インプラントが網膜細胞を刺激する、方法。
(項目４)
前記バクテリオロドプシン系網膜インプラントが少なくとも１つの担体層およびバクテリオロドプシンフィルムを含み、前記バクテリオロドプシンフィルムが天然バクテリオロドプシンまたはバクテリオロドプシン変異体の複数の個別層を含み、前記天然バクテリオロドプシンまたはバクテリオロドプシン変異体の各個別層がカチオン性ポリマーの層と交互に存在し、前記バクテリオロドプシン変異体がクロリドポンプ変異体、双極子変異体、光サイクル変異体、金結合変異体、イオンポンプ変異体、Ｑ状態変異体およびそれらの組み合わせからなる群より選択される、項目１〜３のいずれかに記載の方法。
(項目５)
前記光源がヒト可視波長、すなわち約４００ｎｍ〜約７００ｎｍを放射する光源である、項目４に記載の方法。
(項目６)
前記光源が、約１００ｍＷ／ｃｍ２未満、５０ｍＷ／ｃｍ２、４０ｍＷ／ｃｍ２、または約３０ｍＷ／ｃｍ２未満、または約２０ｍＷ／ｃｍ２未満、または約１０ｍＷ／ｃｍ２未満、または約５ｍＷ／ｃｍ２未満、または約１ｍＷ／ｃｍ２未満の強度を有する、項目４に記載の方法。
(項目７)
前記光源がパルス光源である、項目５に記載の方法。
(項目８)
前記光源が連続光源である、項目５に記載の方法。
(項目９)
前記インプラントが生体適合性イオン透過性網膜インプラントである、項目１〜３のいずれかに記載の方法。
(項目１０)
前記インプラントが、多層アセンブリを使用して作製されたものである、項目９に記載の方法。
(項目１１)
前記インプラントを、網膜下位置または網膜上位置から選択される位置に移植する、項目１〜３のいずれかに記載の方法。
(項目１２)
前記インプラントを網膜下位置に移植する、項目１１に記載の方法。
(項目１３)
前記インプラントを網膜上位置に移植する、項目１１に記載の方法。
(項目１４)
前記網膜細胞が、網膜神経節細胞、網膜双極細胞、網膜光受容細胞およびそれらの組み合わせから選択される、項目１〜３のいずれかに記載の方法。
(項目１５)
前記網膜細胞が網膜神経節細胞から選択される、項目１４に記載の方法。
(項目１６)
前記網膜細胞が網膜双極細胞から選択される、項目１４に記載の方法。
(項目１７)
前記網膜細胞が網膜光受容細胞から選択される、項目１４に記載の方法。
(項目１８)
前記網膜インプラントが、少なくとも約１００層の天然バクテリオロドプシンもしくはバクテリオロドプシン変異体、または少なくとも約１５０層の天然バクテリオロドプシンもしくはバクテリオロドプシン変異体、または少なくとも約２００層の天然バクテリオロドプシンもしくはバクテリオロドプシン変異体を含む、項目１〜３のいずれかに記載の方法。
(項目１９)
前記網膜インプラントが、少なくとも約３０ミリ秒の時間分解能をさらに提供する、項目１〜３のいずれかに記載の方法。
(項目２０)
前記網膜インプラントが、少なくとも約２０ミリ秒の時間分解能をさらに提供する、項目１〜３のいずれかに記載の方法。
(項目２１)
前記網膜インプラントが、少なくとも約１０ミリ秒の時間分解能をさらに提供する、項目１〜３のいずれかに記載の方法。
(項目２２)
前記網膜インプラントが、前記細胞に約４０μＶの活動電位を惹起する、項目１〜３のいずれかに記載の方法。
(項目２３)
前記網膜インプラントが、前記細胞に約３０μＶの活動電位を惹起する、項目１〜３のいずれかに記載の方法。
(項目２４)
前記網膜インプラントが、前記細胞に約２０μＶの活動電位を惹起する、項目１〜３のいずれかに記載の方法。
(項目２５)
前記網膜インプラントが一方向プロトン勾配を提供する、項目１〜３のいずれかに記載の方法。
(項目２６)
前記一方向プロトン勾配が前記網膜細胞に指向され、前記網膜細胞が網膜神経節細胞または網膜双極細胞から選択される、項目２５に記載の方法。
(項目２７)
前記インプラントを、網膜下位置または網膜上位置から選択される位置に移植する、項目２６に記載の方法。
(項目２８)
前記バクテリオロドプシン系網膜インプラントが、均一に配向されるようなバクテリオロドプシン分子を含む、項目２５に記載の方法。
(項目２９)
前記網膜インプラントを生理的温度またはそれ未満で使用する、項目１〜３のいずれかに記載の方法。
(項目３０)
前記網膜インプラントを生理的ｐＨで使用する、項目１〜３のいずれかに記載の方法。
(項目３１)
前記視力喪失が網膜光受容細胞の喪失により引き起こされる、項目１〜３のいずれかに記載の方法。
(項目３２)
前記担体層がイオン透過性層であり、前記インプラントの片側または両側にある、項目４に記載の方法。
(項目３３)
前記担体層が、ポリエチレンテレフタレート（ＰＥＴ）、２−ヒドロキシエチルメタクリレート（ＨＥＭＡ）、２−フェニルエチルメタクリレート（ＰＥＭ）、ポリエチレングリコール（ＰＥＧ）、メチルメタクリレート（ＭＭＡ）、ポリジメチルシロキサン（ＰＤＭＳ）マクロマー、ポリ（ビニルピロリドン）（ＰＶＰ）、ポリ（ｐ−キシリレン）（パリレンとしても公知）、ポリビニルアルコール（ＰＶＡ）ヒドロゲルおよびそれらの組み合わせから選択される、項目３２に記載の方法。
(項目３４)
前記担体層が１００μｍ未満の厚さであり、約１００μｍ未満の直径の均等に分布した開口部のアレイを含有する、項目３２に記載の方法。
(項目３５)
前記バクテリオロドプシン系網膜インプラントが天然バクテリオロドプシンをベースとする、項目１〜３のいずれかに記載の方法。
(項目３６)
前記バクテリオロドプシン系網膜インプラントがバクテリオロドプシン変異体をベースとする、項目１〜３のいずれかに記載の方法。
(項目３７)
前記変異体がＱ状態変異体である、項目３６に記載の方法。
(項目３８)
前記変異体が、高双極子モーメントを有するように最適化されている、項目３７に記載の方法。
(項目３９)
前記変異体が、効率的なＱ状態形成のために最適化されている、項目３７に記載の方法。
(項目４０)
網膜細胞を刺激するための方法であって、
（ａ）前記網膜細胞をバクテリオロドプシン系網膜インプラントと接触させること、
（ｂ）前記インプラントを光源で活性化すること
を含み、
（ｉ）約５００μｍ未満、または約３５０μｍ未満、または約２５０μｍ未満、または約２００μｍ未満、または約１５０μｍ未満、または約１００μｍ未満、または約７５μｍ未満、または約５０μｍ未満、または約４０μｍ未満、または約３０μｍ未満、または約２５μｍ未満のピクセル寸法を有する分解能で刺激が提供されるように、前記インプラントが網膜細胞を刺激するか；あるいは
（ｉｉ）（ｉ）前記光源の回折限界、または（ｉｉ）前記網膜インプラントがイオン透過性担体をさらに含む場合には、前記イオン透過性担体の開口直径および密度により制限される分解能で刺激が提供されるように、前記インプラントが網膜細胞を刺激するか；あるいは
（ｉｉｉ）約４ピクセル／ｍｍ２のピクセル密度および約５００μｍのピクセル寸法、または約８ピクセル／ｍｍ２のピクセル密度および約３５０μｍのピクセル直径、または約１６ピクセル／ｍｍ２のピクセル密度および約２５０μｍのピクセル直径、または約２５ピクセル／ｍｍ２のピクセル密度および約２００μｍのピクセル直径、または約４４ピクセル／ｍｍ２のピクセル密度および約１５０μｍのピクセル直径、または約１００ピクセル／ｍｍ２のピクセル密度および約１００μｍのピクセル直径、または約１７８ピクセル／ｍｍ２のピクセル密度および約７５μｍのピクセル直径、または約４００ピクセル／ｍｍ２のピクセル密度および約５０μｍのピクセル直径、または約６２５ピクセル／ｍｍ２のピクセル密度および約４０μｍのピクセル直径、または約１１１１ピクセル／ｍｍ２のピクセル密度および約３０μｍのピクセル直径、または約１６００ピクセル／ｍｍ２のピクセル密度および約２５μｍのピクセル直径を有する分解能で刺激が提供されるように、前記インプラントが網膜細胞を刺激する、方法。
(項目４１)
網膜細胞の喪失により引き起こされる視力喪失を有する患者を処置するための網膜インプラントであって、約５００μｍ未満、または約３５０μｍ未満、または約２５０μｍ未満、または約２００μｍ未満、または約１５０μｍ未満、または約１００μｍ未満、または約７５μｍ未満、または約５０μｍ未満、または約４０μｍ未満、または約３０μｍ未満、または約２５μｍ未満のピクセル寸法を有する分解能で刺激が提供されるように、網膜細胞を刺激する網膜インプラントを含む、網膜インプラント。
(項目４２)
網膜細胞の喪失により引き起こされる視力喪失を有する患者を処置するための網膜インプラントであって、（ｉ）前記光源の回折限界、または（ｉｉ）前記網膜インプラントがイオン透過性担体をさらに含む場合には、前記イオン透過性担体の開口直径および密度により制限される分解能で刺激が提供されるように、網膜細胞を刺激する網膜インプラントを含む、網膜インプラント。
(項目４３)
網膜細胞の喪失により引き起こされる視力喪失を有する患者を処置するための網膜インプラントであって、約４ピクセル／ｍｍ２のピクセル密度および約５００μｍのピクセル寸法、または約８ピクセル／ｍｍ２のピクセル密度および約３５０μｍのピクセル直径、または約１６ピクセル／ｍｍ２のピクセル密度および約２５０μｍのピクセル直径、または約２５ピクセル／ｍｍ２のピクセル密度および約２００μｍのピクセル直径、または約４４ピクセル／ｍｍ２のピクセル密度および約１５０μｍのピクセル直径、または約１００ピクセル／ｍｍ２のピクセル密度および約１００μｍのピクセル直径、または約１７８ピクセル／ｍｍ２のピクセル密度および約７５μｍのピクセル直径、または約４００ピクセル／ｍｍ２のピクセル密度および約５０μｍのピクセル直径、または約６２５ピクセル／ｍｍ２のピクセル密度および約４０μｍのピクセル直径、または約１１１１ピクセル／ｍｍ２のピクセル密度および約３０μｍのピクセル直径、または約１６００ピクセル／ｍｍ２のピクセル密度および約２５μｍのピクセル直径を有する分解能で刺激が提供されるように、網膜細胞を刺激する網膜インプラントを含む、網膜インプラント。
(項目４４)
前記バクテリオロドプシン系網膜インプラントが少なくとも１つの担体層およびバクテリオロドプシンフィルムを含み、前記バクテリオロドプシンフィルムが天然バクテリオロドプシンまたはバクテリオロドプシン変異体の複数の個別層を含み、前記天然バクテリオロドプシンまたはバクテリオロドプシン変異体の各個別層がカチオン性ポリマーの層と交互に存在し、前記バクテリオロドプシン変異体がクロリドポンプ変異体、双極子変異体、光サイクル変異体、金結合変異体、イオンポンプ変異体、Ｑ状態変異体およびそれらの組み合わせからなる群より選択される、項目４１〜４３のいずれかに記載の網膜インプラント。
(項目４５)
前記光源がヒト可視波長、すなわち約４００ｎｍ〜約７００ｎｍを放射する光源である、項目４４に記載の網膜インプラント。
(項目４６)
前記光源が、約１００ｍＷ／ｃｍ２未満、５０ｍＷ／ｃｍ２、４０ｍＷ／ｃｍ２、または約３０ｍＷ／ｃｍ２未満、または約２０ｍＷ／ｃｍ２未満、または約１０ｍＷ／ｃｍ２未満、または約５ｍＷ／ｃｍ２未満、または約１ｍＷ／ｃｍ２未満の強度を有する、項目４４に記載の網膜インプラント。
(項目４７)
前記光源がパルス光源である、項目４５に記載の網膜インプラント。
(項目４８)
前記光源が連続光源である、項目４５に記載の網膜インプラント。
(項目４９)
生体適合性イオン透過性網膜インプラントである、項目４１〜４３のいずれかに記載の網膜インプラント。
(項目５０)
多層アセンブリを使用して作製されたものである、項目４９に記載の網膜インプラント。
(項目５１)
網膜下位置または網膜上位置から選択される位置に移植される、項目４１〜４３のいずれかに記載の網膜インプラント。
(項目５２)
網膜下位置に移植される、項目５１に記載の網膜インプラント。
(項目５３)
網膜上位置に移植される、項目５１に記載の網膜インプラント。
(項目５４)
前記網膜細胞が、網膜神経節細胞、網膜双極細胞、網膜光受容細胞およびそれらの組み合わせから選択される、項目４１〜４３のいずれかに記載の網膜インプラント。
(項目５５)
前記網膜細胞が網膜神経節細胞から選択される、項目５４に記載の網膜インプラント。
(項目５６)
前記網膜細胞が網膜双極細胞から選択される、項目５４に記載の網膜インプラント。
(項目５７)
前記網膜細胞が網膜光受容細胞から選択される、項目５４に記載の網膜インプラント。
(項目５８)
少なくとも約１００層の天然バクテリオロドプシンもしくはバクテリオロドプシン変異体、または少なくとも約１５０層の天然バクテリオロドプシンもしくはバクテリオロドプシン変異体、または少なくとも約２００層の天然バクテリオロドプシンもしくはバクテリオロドプシン変異体を含む、項目４１〜４３のいずれかに記載の網膜インプラント。
(項目５９)
少なくとも約３０ミリ秒の時間分解能をさらに提供する、項目４１〜４３のいずれかに記載の網膜インプラント。
(項目６０)
少なくとも約２０ミリ秒の時間分解能をさらに提供する、項目４１〜４３のいずれかに記載の網膜インプラント。
(項目６１)
少なくとも約１０ミリ秒の時間分解能をさらに提供する、項目４１〜４３のいずれかに記載の網膜インプラント。
(項目６２)
前記細胞に約４０μＶの活動電位を惹起する、項目４１〜４３のいずれかに記載の網膜インプラント。
(項目６３)
前記細胞に約３０μＶの活動電位を惹起する、項目４１〜４３のいずれかに記載の網膜インプラント。
(項目６４)
前記細胞に約２０μＶの活動電位を惹起する、項目４１〜４３のいずれかに記載の網膜インプラント。
(項目６５)
一方向プロトン勾配を提供する、項目４１〜４３のいずれかに記載の網膜インプラント。
(項目６６)
前記一方向プロトン勾配が前記網膜細胞に指向され、前記網膜細胞が網膜神経節細胞または網膜双極細胞から選択される、項目６５に記載の網膜インプラント。
(項目６７)
網膜下位置または網膜上位置から選択される位置に移植される、項目６６に記載の網膜インプラント。
(項目６８)
前記バクテリオロドプシン系網膜インプラントが、均一に配向されるようなバクテリオロドプシン分子を含む、項目６５に記載の網膜インプラント。
(項目６９)
生理的温度またはそれ未満で使用される、項目４１〜４３のいずれかに記載の網膜インプラント。
(項目７０)
生理的ｐＨで使用される、項目４１〜４３のいずれかに記載の網膜インプラント。
(項目７１)
前記視力喪失が網膜光受容細胞の喪失により引き起こされる、項目４１〜４３のいずれかに記載の網膜インプラント。
(項目７２)
前記担体層がイオン透過性層であり、前記インプラントの片側または両側にある、項目４４に記載の網膜インプラント。
(項目７３)
前記担体層が、ポリエチレンテレフタレート（ＰＥＴ）、２−ヒドロキシエチルメタクリレート（ＨＥＭＡ）、２−フェニルエチルメタクリレート（ＰＥＭ）、ポリエチレングリコール（ＰＥＧ）、メチルメタクリレート（ＭＭＡ）、ポリジメチルシロキサン（ＰＤＭＳ）マクロマー、ポリ（ビニルピロリドン）（ＰＶＰ）、ポリ（ｐ−キシリレン）（パリレンとしても公知）、ポリビニルアルコール（ＰＶＡ）ヒドロゲルおよびそれらの組み合わせから選択される、項目７２に記載の網膜インプラント。
(項目７４)
前記担体層が１００μｍ未満の厚さであり、約１００μｍ未満の直径の均等に分布した開口部のアレイを含有する、項目７２に記載の網膜インプラント。
(項目７５)
前記バクテリオロドプシン系網膜インプラントが天然バクテリオロドプシンをベースとする、項目４１〜４３のいずれかに記載の網膜インプラント。
(項目７６)
前記バクテリオロドプシン系網膜インプラントがバクテリオロドプシン変異体をベースとする、項目４１〜４３のいずれかに記載の網膜インプラント。
(項目７７)
前記変異体がＱ状態変異体である、項目７６に記載の網膜インプラント。
(項目７８)
前記変異体が、高双極子モーメントを有するように最適化されている、項目７７に記載の網膜インプラント。
(項目７９)
前記変異体が、効率的なＱ状態形成のために最適化されている、項目７７に記載の網膜インプラント。